(57)【特許請求の範囲】
【請求項１】
有機の重合性官能基（ＲＸ）とアルコキシシリル基を同一分子内に有する下記一般式（１）から（４）で示される化合物の内いずれかの化合物を単独若しくは２種以上を混合したもの又は下記一般式（１）から（４）で示される化合物の内いずれかの化合物を単独若しくは２種以上と他の有機重合性化合物を混合したものを重合させて、有機の重合性官能基が重合した高分子イオン性化合物。
【化１】
0005525699.tif 000007
式中、ＲＸは、ビニル基、アリル基、（メタ）アクリル基及びグリシジル基から選ばれるいずれかの有機の重合性官能基であり、
Ｒ１は、メチレン基、エチレン基及びプロピレン基から選ばれるいずれかのアルキレン基であり、
Ｒ２は、メチル基又はエチル基であり、
また、Ｒ３、Ｒ４およびＲ５はお互いに独立して、水素、メチル基及びエチル基から選ばれるいずれかであり、
Ｘは、１価に帯電された塩素、臭素またはヨウ素のいずれかの塩形成アニオンであり、
Ｙは、Ｙは１価に帯電されたＢＦ４−、ＰＦ６−、ＡｓＦ−、ＳｂＦ６−、ＡｌＣｌ４−、ＦｅＣｌ４−、（ＣＦ３ＳＯ２）２Ｎ−、（ＮＣ）２Ｎ−、ＣＦ３ＳＯ３−、ＣＨ３ＳＯ３−、ＨＳＯ４−、ＣＦ３ＣＯ２−、ＣＨ３ＣＯ２−、ＣＦ３Ｃ６Ｈ４ＳＯ３−及びＣＨ３Ｃ６Ｈ４ＳＯ３−から選ばれるいずれかの有機または無機の塩形成アニオンである。
【請求項２】
請求項１に記載の一般式（１）から（４）で示される化合物の内いずれかの化合物を単独若しくは２種以上を混合して、加水分解縮合させてアルコキシシリル基を縮合した高分子イオン性化合物を単独若しくは２種以上を有機の重合性官能基を重合させて、又は前記高分子イオン性化合物を単独若しくは２種以上と他の有機重合性化合物を混合したものを有機の重合性官能基を重合させて、重合した高分子イオン性化合物。
【発明の詳細な説明】
【技術分野】
【０００１】
本発明は、重合性の有機の重合性官能基に加え、異なる重合性を有するアルコキシシリル基を有する新規なイオン液体およびその高分子イオン性化合物に関する。
【背景技術】
【０００２】
従来、イオン液体は蒸気圧を持たないため揮発性がない、イオン伝導性がある、２００から３００℃の高温でも分解が少ない、難燃性であるなどの特徴を有しているため、化学反応の媒体や電解液、電解質膜、帯電防止剤、含窒素複素環式カルベン配位子などとして、様々な分野において使用されている。
これらのイオン液体の大半はイオン液体自身が重合性官能基を有しておらず、前記イオン液体の諸特性を発現させるために、高分子化合物中にイオン液体を配合しているものがほとんどである。
しかし、近年、1種類の重合性官能基を有するイオン液体として、例えば特開２００５−２５５８４３号公報（特許文献１）には、（メタ）アクリル基を有するイオン液体が開示され、他の低分子化合物とともにもしくは単独で重合できることが記載されている。
【０００３】
一方、分子内に重合性を示す無機官能基を有するイオン液体としては、主に触媒とするために無機酸化物上に固定化することを目的とした化合物が特表２００７−５０１８１５号公報（特許文献２）に開示されているが、無機官能基を縮合させて高分子のイオン性化合物を創生することは意図しておらず、有機及び無機の重合性官能基を合わせもつイオン液体については特許文献１及び特許文献２にはなんら開示されていない。
【０００４】
【特許文献１】特開２００５−２５５８４３号公報
【特許文献２】特表２００７−５０１８１５号公報
【発明の開示】
【発明が解決しようとする課題】
【０００５】
特許文献１には高分子イオン性化合物が開示されているが、この化合物は無機成分を含んでおらず有機化合物であるので、近年開発が進んでいる有機−無機ハイブリッド材料の特性である高透明性、高耐熱性、高摩耗性並びに撥液性などの特性は持ち合わせていないと推察される。
近年有機−無機ハイブリッド材料は、高透明性、高耐熱性、高摩耗性並びに撥液性などの特性を有することから工業上幅広く応用され、例えば電子材料、光学材料、塗料、接着剤、レジスト材料、医療材料などに使用されている。また、背景技術にも前記したようにイオン液体も有用な特性を種々備えており、イオン液体と有機−無機ハイブリッド材料の両方の性質を併せもつ新しい高分子材料の開発が期待されている。
さらに、前記のイオン液体と有機−無機ハイブリッド材料の両方の性質を併せもつ新しい高分子材料の原料となるイオン液体についてもこれまでに合成されていない。
したがって、有機−無機ハイブリッド高分子イオン性化合物の生産およびその原料となる新規なイオン液体の合成が課題であった。
【課題を解決するための手段】
【０００６】
有機−無機ハイブリッド高分子化イオン化合物の原料となる新規なイオン液体としては、窒素上に有機の重合性官能基を含む置換基を有するイミダゾール誘導体と重合性の無機構造としてアルコキシシリル基を有するハロゲン化アルキルとを反応させることおよび、得られたイオン液体の1価アニオンの置換反応により、前記記載の重合性官能基として有機の重合性官能基とアルコキシシリル基を同一分子内に有する新規なイオン液体が得られることを見出した。
さらに、重合性官能基として有機の重合性官能基とアルコキシシリル基を同一分子内に有する新規なイオン液体の有機の重合性官能基を重合させて有機の重合性官能基の重合が進行した高分子イオン性化合物の生成を確認した。また、アルコキシシリル基を酸もしくは塩基触媒で加水分解縮合させてシロキサン結合を有する高分子イオン性化合物が得られることを見出し、本発明を完成するに至った。
【０００７】
すなわち、本発明の高分子イオン性化合物は、（１）  有機の重合性官能基（ＲＸ）とアルコキシシリル基を同一分子内に有する下記一般式（１）から（４）で示される化合物の内いずれかの化合物を単独若しくは２種以上を混合したもの又は下記一般式（１）から（４）で示される化合物の内いずれかの化合物を単独若しくは２種以上と他の有機重合性化合物を混合したものを重合させて、有機の重合性官能基が重合した高分子イオン性化合物である。
【化１】
0005525699.tif 000002
式中、ＲＸは、ビニル基、アリル基、（メタ）アクリル基またはグリシジル基から選ばれるいずれかの有機の重合性官能基であり、
Ｒ１は、メチレン基、エチレン基及びプロピレン基から選ばれるいずれかのアルキレン基であり、
Ｒ２は、メチル基又はエチル基であり、
また、Ｒ３、Ｒ４およびＲ５はお互いに独立して、水素、メチル基及びエチル基から選ばれるいずれかであり、
Ｘは、１価に帯電された塩素、臭素またはヨウ素のいずれかの塩形成アニオンであり、
Ｙは、Ｙは１価に帯電されたＢＦ４−、ＰＦ６−、ＡｓＦ−、ＳｂＦ６−、ＡｌＣｌ４−、ＦｅＣｌ４−、（ＣＦ３ＳＯ２）２Ｎ−、（ＮＣ）２Ｎ−、ＣＦ３ＳＯ３−、ＣＨ３ＳＯ３−、ＨＳＯ４−、ＣＦ３ＣＯ２−、ＣＨ３ＣＯ２−、ＣＦ３Ｃ６Ｈ４ＳＯ３−及びＣＨ３Ｃ６Ｈ４ＳＯ３−から選ばれるいずれかの有機または無機の塩形成アニオンである。
上記の構成によれば、イオン液体自身が有機の重合性官能基と無機の重合性アルコキシシリル基を同時に有することにより、有機−無機ハイブリッド高分子イオン性化合物を提供することができる。
本発明の高分子イオン性化合物は、（２）前記一般式（１）から（４）で示される化合物の内いずれかの化合物（以下「本発明のイオン液体」と称することがある。）を単独若しくは２種以上を混合して、加水分解縮合させてアルコキシシリル基を縮合した高分子イオン性化合物を単独若しくは２種以上を有機の重合性官能基を重合させて、又は前記高分子イオン性化合物を単独若しくは２種以上と他の有機重合性化合物を混合したものを有機の重合性官能基を重合させて、重合した高分子イオン性化合物である。
加水分解縮合させてアルコキシシリル基を縮合して高分子イオン性化合物を生成するには、本発明のイオン液体を酸性条件下で酸触媒を用いて加水分解縮合するか又は塩基性条件下で塩基触媒を用いて加水分解縮合することによってアルコキシシリル基が縮合し高分子イオン性化合物が生成する。
本発明でいう加水分解縮合とは、アルコキシシリル基上のアルコキシ基が酸もしくは塩基触媒と水により水酸基に変換され、生成したシラノールがアルコキシシリル基もしくは別のシラノールから脱アルコールもしくは脱水し、シロキサン結合に変換されることおよびこの反応の繰り返しによりアルコキシシリル基を有するイオン液体の高分子化が進行することである。また、加水分解縮合させてアルコキシシリル基を縮合した高分子イオン性化合物は、加水分解縮合にあたってアルコキシル基を完全に縮合させた高分子イオン性化合物であってもよいし、加水分解縮合を途中で止めて部分的に縮合させた高分子イオン性化合物であっても良い。
上記の構成によれば、有機−無機ハイブリッド高分子イオン性化合物を提供することができる。
【発明の効果】
【０００８】
本発明により、イオン液体と有機−無機ハイブリッド材料の両方の性質を併せもつ新しい高分子材料の原料となる新規なイオン液体を提供することができるとともに、それを原料とする種々の新規な
有機−無機ハイブリッド高分子イオン性化合物を提供することができる。
そして、本発明のイオン液体のアルコキシシリル基を縮合させて高分子イオン性化合物を合成するに場合に加水分解縮合を一度途中で止めることもでき、中間体として単離し、再度可溶化して完全に縮合させて製膜することができる。本発明における前記中間体をいろいろな用途に対応した中間体として目的物に塗布することができ、塗布する際に、施工者は前記中間体を製造元から仕入れ、現場で溶かして塗るだけでいろいろな用途に対応した膜を製膜できるという簡便さを教授することができ、産業上においても大変利用価値の高いものである。
また、本発明の重合性官能基としてビニル基とアルコキシシリル基を同一分子内に有するイオン液体はアルコキシシリル基のみを加水分解縮合することができるため、側鎖にさらに重合可能なビニル基を持つ高分子イオン性化合物を提供できるという効果を奏する。
さらに、アルコキシシリル基を加水分解縮合した後ビニル基を重合することができるため、より強度の高い有機−無機ハイブリッド高分子イオン性化合物を提供できるという効果を奏する。
【発明を実施するための最良の形態】
【０００９】
以下、本発明についてさらに詳しく説明する。
本発明に係るイオン液体は、少なくとも２種類の重合性官能基を有しておりその一方は有機の官能基であり、他方は無機の官能基であることを特徴とする。
有機−無機ハイブリッド高分子イオン性化合物を創出するために用いられる異なる２種類の重合性官能基を有するイオン液体としては、有機の重合性官能基と無機の重合性官能基が導入されたイオン液体であれば特に限定されるものではないが、前記一般式（１）から（４）で示される４級塩型イオン液体から選ばれる少なくとも1種類であることが望ましい。中でも、製造コストを考慮すると、原料が安価で入手しやすく、比較的合成が簡便な前記一般式（１）および（３）で示される異なる２種類の重合性官能基を有するイオン液体、特に電子材料等での利用においてはハロゲンアニオンが含有された化合物の使用を避けるため、１価のアニオンとしてハロゲンアニオンを含まない前記一般式（３）で示される異なる２種類の重合性官能基を有するイオン液体を用いることが好適である。
なお、有機の重合性官能基とアルコキシシリル基を同一分子内に有するイオン液体は、複数組み合わせて使用することができ、有機の重合性官能基もしくはアルコキシシリル基の一方を持つ公知のイオン液体も使用でき、重合度を調整できる。
【００１０】
前記各式において、有機の重合性官能基としては、重合に関与しえる基であれば特に制限されない。例えば、ビニル基、アリル基、（メタ）アクリル基、グリシジル基、アジリジン環、イソシアネート基、共役ジエン、酸無水物、酸塩化物、カルボニル基、水酸基、アミド基、アミノ基、クロロメチル基、エステル基、ホルミル基、ニトリル基、ニトロ基、カルボジイミド基、オキサゾリン基等が挙げられるが、原料が入手し易いこと、イオン液体の製造が容易なことから、特に、ビニル基を使用することが好適である。
【００１１】
前記各式において、無機の重合性官能基としては、重合に関与しえる基であれば特に制限されない。例えば、アルコキシシリル基、シラノール基、ハロゲン化シラン、ポリシラン、金属アルコキシドとその誘導体等が挙げられるが、原料が入手し易いこと、イオン液体の製造が容易なことから、特に、アルコキシシリル基を使用することが好適である。
【００１２】
アルキレンオキサイド単位を含んでも良い炭素数１から１０の直鎖状または分岐鎖状炭化水素基Ｒ１としては、例えば、メチレン、エチレン、プロピレン、ブチレン、ペンチレン等の炭化水素基およびエチレンオキサイド、プロピレンオキサイド、ブチレンオキサイド等のアルキレンオキサイドが付加してなる基等が挙げられる。
また、アルコキシシリル基のアルコキサイドＲ２としては、加水分解性があれば特に制限されない。例えば、メトキシ、エトキシ、プロポキシ、ブトキシ、フェノキシ、ベンジルオキシ等が挙げられる。
【００１３】
Ｒ３、Ｒ４およびＲ５は、お互いに独立して、水素原子、アルキル基、アリール基、ヘテロ環等が上げられるがこれらに限定されるものではなく、例えば、アクリル基等の官能基を有していても良い。
【００１４】
ビニルイミダゾールとその誘導体と反応させる下記一般式（７）のハロゲン化アルキルトリアルコキシシランにおける置換基Ｘとしては、Ｃｌ、Ｂｒ、Ｉである。
【化２】
0005525699.tif 000003
【００１５】
一般式（１）および（２）の重合性官能基として有機の重合性官能基とアルコキシシリル基を同一分子内に有するイオン液体は１価アニオンを他の１価のアニオンに置き換えるために使用する下記一般式（８）の金属塩ＭＹｍ（Ｍ＝金属イオン、Ｙ＝好ましくは１価のアニオン、ｍはＭの化学量論的価数であり、好ましくは１、２または３）における１価に帯電したカチオンＭとしては、例えばＬｉ、Ｎａ、Ｋ、Ａｌ、Ｃｕ、ＡｇおよびＡｕが挙げられる。また、アニオンＹとしては、異なる２種類の重合性官能基を有するイオン液体を形成し得る限りにおいて、とくに限定されず、例えば、ＢＦ４−、ＰＦ６−、ＡｓＦ−、ＳｂＦ６−、ＡｌＣｌ４−、ＦｅＣｌ４−、（ＣＦ３ＳＯ２）２Ｎ−、（ＮＣ）２Ｎ−、ＣＦ３ＳＯ３−、ＣＨ３ＳＯ３−、ＨＳＯ４−、ＣＦ３ＣＯ２−、ＣＨ３ＣＯ２−、ＣＦ３Ｃ６Ｈ４ＳＯ３−、ＣＨ３Ｃ６Ｈ４ＳＯ３−等が挙げられる。異なる２種類の重合性官能基を有するイオン液体の製造し易さ、粘度の低下、イオン伝導性、特に電子材料等での利用においてはハロゲンアニオンが含有された化合物の使用を避けるため、１価のアニオンとしてハロゲンアニオンではないアニオンを用いることが好適である。これらの観点から、ＢＦ４−、ＰＦ６−、（ＣＦ３ＳＯ２）２Ｎ−、ＣＨ３Ｃ６Ｈ４ＳＯ３−とＬｉ、Ｎａ、ＫおよびＡｌとの塩が好適である。
【化３】
0005525699.tif 000004
【００１６】
下記一般式（５）のイミダゾール環窒素原子、または下記一般式（６）の４，５−ジヒドロイミダゾール環窒素原子上で起こる一般式（７）のハロゲン化アルキルトリアルコキシシランのハロゲン原子の置換反応は、反応物と接触する全ての器具等が使用する化学薬品に不活性であり、腐食または溶出を起こさない製造装置において簡便に実施できる。
製造装置において重要な因子は、反応装置が反応温度の制御をできること、反応物および反応生成物が安全に供給および排出できること、反応混合物を均一に混合できることであるが、ハロゲン化アルキルトリアルコキシシランの化学的性質上、反応装置は窒素等の不活性ガス雰囲気下で操作することができ、揮発性化合物の安全な排出が可能であることが望まれる。従って反応は撹拌装置、原料等の供給および排出を行える装置を備えたガラス機器内で、また反応溶媒を用いてその反応溶媒の沸点以上の温度で反応を行うときには還流コンデンサーを用いることもできる。しかし反応は適切に行われる場合においてはステンレス製および他の好適な不活性材料を用いて製造され、かつ、温度制御ならびに、反応物の供給および反応生成物の排出のための器具を有する工業的な製造装置においても行うことができる。
【化４】
0005525699.tif 000005
【００１７】
一般式（１）および（２）で示される重合性官能基として有機の重合性官能基（ＲＸ）とアルコキシシリル基を同一分子内に有するイオン液体は、一般式（５）および（６）で示される有機の重合性官能基（ＲＸ）を有するイミダゾール誘導体と一般式（７）で示される塩素、臭素、ヨウ素化アルキルトリアルコキシシランとを無溶媒条件下、反応させることにより得られる。
以下、一般式（５）、（６）の有機の重合性官能基（ＲＸ）がビニル基であるとして発明の内容を説明するが、ビニル基以外の有機の重合性官能基を有するイオン液体を合成する場合も同様の手法によって合成することができる。
【化５】
0005525699.tif 000006
【００１８】
一般式（５）で示される１−ビニルイミダゾール誘導体は、特許明細書ＵＳ−Ａ−６，１７７，５７５に記載の方法と同様にして得ることができる。
【００１９】
一般式（６）で示される１−ビニル−４，５−ジヒドロイミダゾール誘導体の基本骨格は、化学学術雑誌（Tetrahedron Letter, 32, 5031-5034 (1991)）に記載の方法と同様にして得ることができる。
【００２０】
一般式（５）および（６）で示される１−ビニルイミダゾール誘導体と一般式（７）で示されるハロゲン化アルキルトリアルコキシシランとの反応では、出発原料を任意の方式で、加える順序に関係なく混合でき、不活性ガス雰囲気下で所定の反応温度まで加熱することができる。出発原料は予め反応溶媒に溶解もしくは懸濁させておくことができる。反応溶媒を用いても良いが、使用するハロゲン化アルキルトリアルコキシシランを反応試剤および反応溶媒兼用として過剰に用いることができる。
【００２１】
上記反応は反応温度が２０から２００℃の範囲において行うことができる。一般にイオン液体から不純物を除くことは困難を伴うことから、副生成物を避けるためになるべく低い反応温度で反応を実施する方が良く、好適には２０から９０℃の範囲で行うことができる。
【００２２】
上記反応は１−ビニルイミダゾール誘導体の反応性に応じて、反応時間を延長することができる。反応時間は３時間から５日間とすることができ、好適には１日から３日間である。
【００２３】
上記反応を行うことのできる反応溶媒は導入する出発原料および生成するイオン液体と反応することのない液体ならば限定されないが、無溶媒条件でも反応を行うことができる。そのような溶媒としては不活性の非プロトン性溶媒が考えられる。例えば、ヘキサン、ジエチルエーテル、テトラヒドロフラン、ジオキサン、トルエン、キシレン、クロロホルム、塩化メチレン、ジメチルホルムアミド、ジメチルアセトアミド、ジメチルスルホキシド、アセトニトリル、酢酸エチル等が挙げられる。好適には、無溶媒、ジオキサン、トルエンである。
【００２４】
上記反応の出発原料の１−ビニルイミダゾール誘導体とハロゲン化アルキルトリアルコキシシランとの化学量論比は、１：１から１：１０、好適には、１：１から１：３である。特に好ましくは１：１から１：２である。
【００２５】
上記反応で得られる異なる２種類の重合性官能基を有するイオン液体は、反応混合物を室温に戻した後、未反応のハロゲン化アルキルトリアルコキシシランを分離し、組成生物をジエチルエーテルで複数回洗浄した後、乾燥するだけの簡単な操作により単離することができる。
【００２６】
一般式（１）のイミダゾリウム塩または一般式（２）の４，５−ジヒドロイミダゾリウム塩の１価アニオンを他の１価のアニオンに置き換えるための反応は反応物と接触する全ての器具等が使用する化学薬品に不活性であり、腐食または溶出を起こさない製造装置において簡便に実施できる。製造装置において重要な因子は、反応装置が反応温度の制御をできること、反応物および反応生成物が安全に供給および排出できること、反応混合物を均一に混合できることであるが、アルコキシシリル基を有するイオン液体の化学的性質上、反応装置は窒素等の不活性ガス雰囲気下で操作することができ、揮発性化合物の安全な排出が可能であることが望まれる。従って反応は撹拌装置、原料等の供給および排出を行える装置を備えたガラス機器内で、また反応溶媒を用いてその反応溶媒の沸点以上の温度で反応を行うときには還流コンデンサーを用いることもできる。しかし反応は適切に行われる場合においてはステンレス製および他の好適な不活性材料を用いて製造され、かつ、温度制御ならびに、反応物および反応生成物の供給、排出のための器具を有する工業的な製造装置においても行うことができる。
【００２７】
一般式（１）および（２）で示される重合性官能基としてビニル基とアルコキシシリル基を同一分子内に有するイオン液体と一般式（８）で示される金属塩ＭＹｍ（Ｍ＝金属イオン、Ｙ＝好ましくは１価のアニオン、ｍはＭの化学量論的価数であり、好ましくは１、２または３）とによる１価のアニオンを置き換えるための反応では、出発原料および反応溶媒を任意の方式で、加える順序に関係なく混合でき、不活性ガス雰囲気下で所定の反応温度まで加熱することができる。出発原料は予め反応溶媒に溶解および懸濁させておくことができる。
【００２８】
上記反応は反応温度が２０から８０℃の範囲において行うことができる。一般にイオン液体から不純物を除くことは困難を伴うことから、副生成物を避けるためになるべく低い反応温度で反応を実施する方が良く、好適には２０から４０℃の範囲で行うことができる。
【００２９】
上記反応は一般式（１）および（２）で示される異なる２種類の重合性官能基を有するイオン液体の反応性に応じて、反応時間を延長することができる。反応時間は１日から７日間とすることができ、好適には４日から６日間である。
【００３０】
上記反応を行うことのできる反応溶媒は導入する出発原料および生成するイオン液体と反応することがなく、使用する金属塩を程よく溶解させる液体ならば限定されない。そのような溶媒としては極性の強い溶媒が考えられる。例えば、アセトニトリル、メタノール、ジメチルホルムアミド、ジメチルアセトアミド、ジメチルスルホキシド等が挙げられる。好適には、アセトニトリル、メタノールである。
【００３１】
上記反応の出発原料の一般式（１）および（２）で示される重合性官能基としてビニル基とアルコキシシリル基を同一分子内に有するイオン液体と金属塩ＭＹｍとの化学量論比は、１：１から１：２、好適には、１：１から１：１．１である。
【００３２】
上記反応で得られる一般式（３）および（４）で示される重合性官能基としてビニル基とアルコキシシリル基を同一分子内に有するイオン液体は、反応時間経過後、セライトを用いて反応中に析出した塩をろ過し、脱溶媒を行い得られたイオン液体を塩化メチレンで抽出後、活性炭で処理する簡単な操作により単離できる。
【００３３】
一般式（１）から（４）で示される重合性官能基としてビニル基とアルコキシシリル基を同一分子内に有するイオン液体は、酸触媒もしくは塩基触媒の存在下で加水分解縮合を行うことができる。
例えば、パラトルエンスルホン酸等のブレンステッド酸を酸触媒として使用し、アルコキシシリル基を加水分解縮合させることによりシロキサン結合を有する有機−無機ハイブリッド高分子イオン性化合物を得ることができる。また、水酸化ナトリウム等の塩基触媒でもアルコキシシリル基を加水分解縮合させることができ、シロキサン結合を有する有機−無機ハイブリッド高分子イオン性化合物を得ることができる。
【００３４】
上記のようにして得た有機−無機ハイブリッド高分子イオン性化合物をジメチルホルムアミドなどの有機溶媒に溶解し、塗布し乾燥させることにより有機−無機ハイブリッド高分子イオン性化合物からなる膜を得ることができる。酸加水分解により得た有機−無機ハイブリッド高分子イオン性化合物から作製した膜は表面に粘着性が残るため、粘着性を必要とする場合を除き好適にはアルカリ加水分解により得た高分子イオン性化合物から作製した膜を用いる方が良い。
【００３５】
一般式（１）から（４）で示される重合性官能基としてビニル基とアルコキシシリル基を同一分子内に有するイオン液体は、有機のビニル基と無機のアルコキシシリル基をそれぞれ別々に重合することができる。
アルコキシシリル基をパラトルエンスルホン酸等のブレンステッド酸触媒により加水分解縮合させて、有機−無機ハイブリッド高分子イオン性化合物を得ることができる。加水分解縮合後、未反応のビニル基を重合させて、より強度が高い有機−無機ハイブリッド高分子イオン性化合物を得ることができる。
【００３６】
一般式（１）から（４）で示される重合性官能基としてビニル基とアルコキシシリル基を同一分子内に有するイオン液体は、有機のビニル基と無機のアルコキシシリル基をそれぞれ別々に重合することができる。
アルコキシシリル基を水酸化ナトリウム等の塩基触媒により加水分解縮合させて、有機−無機ハイブリッド高分子イオン性化合物を得ることができる。加水分解縮合後、未反応のビニル基を重合させて、より強度が高い有機−無機ハイブリッド高分子イオン性化合物を得ることができる。
【００３７】
一般式（１）から（４）で示される重合性官能基としてビニル基とアルコキシシリル基を同一分子内に有するイオン液体は、有機のビニル基と無機のアルコキシシリル基を同時に重合することができる。
有機のビニル基とアルコキシシリル基を湿気中でラジカル重合または光重合と加水分解縮合させて強度が高い有機−無機ハイブリッド高分子イオン性化合物を得ることができる。
【００３８】
一般式（１）から（４）で示される重合性官能基としてビニル基とアルコキシシリル基を同一分子内に有するイオン液体は、他の重合性官能基を有する低分子および高分子化合物を用いることなく、重合および製膜することができる。
【００３９】
一般式（１）から（４）で示される重合性官能基としてビニル基とアルコキシシリル基を同一分子内に有するイオン液体に、２重量パーセントの２，２'−アゾビスイソブチロニトリルと反応溶媒としてジメチルホルムアミドを混合し８０℃に加熱することにより、反応溶媒の揮発とともに重合が進行し、黄色透明の硬化膜を得ることができる。
【００４０】
一般式（１）から（４）で示される重合性官能基としてビニル基とアルコキシシリル基を同一分子内に有するイオン液体は、電荷を有するカチオンとアニオンからなるため、表面電荷を有するナノ粒子との静電相互作用により、ナノ粒子の分散剤として使用することができる。ここで、ナノ粒子とはその組成を限定するものではなく、ナノサイズにある粒子とする。
【００４１】
一般式（１）から（４）で示される重合性官能基としてビニル基とアルコキシシリル基を同一分子内に有するイオン液体は前記記載のように他の重合性の低分子および高分子を使用することなく重合・製膜できるため金属酸化物、色素、導電性化合物、イオン伝導性化合物を内包するポリマーコンポジットを作製できる。ここで、ポリマーコンポジットとは、高分子化合物とそれとはまったく異なる組成を有する化合物の複合化物の意味である。
【００４２】
一般式（１）から（４）で示される重合性官能基としてビニル基とアルコキシシリル基を同一分子内に有するイオン液体から得られる有機−無機ハイブリッド高分子イオン性化合物は有機高分子の柔軟性、加工性形成の良さと無機高分子の高い剛性、耐熱性、耐候性を両立できるため、高輝度発光ダイオードなどの発光材料および蛍光を発するセンサーなどのマトリックス材料として使用することができる。
【００４３】
一般式（１）から（４）で示される重合性官能基としてビニル基とアルコキシシリル基を同一分子内に有するイオン液体から得られる有機−無機ハイブリッド高分子イオン性化合物はポリカチオン型高分子イオン性化合物と呼ばれ、イミダゾリウムカチオン部分は高分子鎖中に固定化さている。このため、アニオン部分のシングルイオン伝導による導電性を示す。また、前記記載のように有機−無機ハイブリッドの利点を有するため、水や湿気に強い、安定性に優れた高イオン伝導電解質膜を作製することができる。
【００４４】
一般式（１）から（４）で示される重合性官能基としてビニル基とアルコキシシリル基を同一分子内に有するイオン液体でも、特にアニオンが常磁性を示すＦｅＣｌ４−イオンを含有するものは室温で磁石にくっつく性質を示す。このようなイオン液体は磁性流体として利用できる。また、その重合物は磁性体として利用できる。
【００４５】
一般式（１）から（４）で示される重合性官能基としてビニル基とアルコキシシリル基を同一分子内に有するイオン液体およびその有機−無機ハイブリッド高分子イオン性化合物は電荷を有するカチオンとアニオンからなるため、帯電防止の機能を有している。これらのイオン液体もしくは有機−無機ハイブリッド高分子イオン性化合物を混錬もしくは表面にコートすることにより、帯電防止の効果を得ることができる。
【００４６】
アクチュエーターとは電気エネルギーなどをもとにして機械的な仕事をする装置であるが、一般式（１）から（４）で示される重合性官能基としてビニル基とアルコキシシリル基を同一分子内に有するイオン液体およびその有機−無機ハイブリッド高分子イオン性化合物は電荷を有するカチオンとアニオンを含有するため、交流電場で振動するアクチエーターを作製することができる。
【００４７】
バイオエタノールの原料として期待されている植物繊維のセルロースを代表とする生体由来材料を溶解する溶媒は限られており、環境的観点から揮発性がなく難燃性の溶媒の開発が注目されている。一般にアニオンがハロゲンイオンのイオン液体は生体高分子の溶解に優れているが、アニオンが塩素、臭素イオンのイオン液体は融点と粘度が高く、工業的使用において問題を有している。一般式（１）から（４）で示される異なる２種類の重合性官能基を有するイオン液体は常温で液体であるため、生体由来材料の溶媒として使用できる。
【００４８】
一般式（１）から（４）で示される重合性官能基としてビニル基とアルコキシシリル基を同一分子内に有するイオン液体は含窒素複素環式カルベン錯体の配位子である含窒素複素環式カルベンの合成原料でもある。また、固定化できるイミダゾリウム塩の含窒素複素環式カルベン錯体としての利用は特表２００７−５０１８１５号公報に開示されているが、ビニル基に代表される有機重合性官能基を含んでいない。今回の異なる２種類の重合性官能基を有するイオン液体はアルコキシシリル基の他にビニル基においてもイミダゾリウム塩部分を固定化でき、含窒素複素環式カルベン錯体の原料として使用できる。
さらに、ビニル基のようなオレフィン部位は含窒素複素環カルベン錯体における中心金属の触媒活性を維持させるために効果的であることが知られており、今回の異なる２種類の重合性官能基を有するイオン液体はアルコキシシリル基で固定化を行い、ビニル基のオレフィン部位で触媒活性の維持を行うため、繰り返し利用可能な含窒素複素環式カルベン固体触媒を提供することができる。
【００４９】
イオン液体は電荷を有するカチオンとアニオンからなるため、極性の低い化合物とは混和しないと考えられるが、非極性の二酸化炭素ガス等を物理的吸着することが知られている。一方、イオン液体は窒素や水素のガスは吸着しないことから、イオン液体含有膜は二酸化炭素分離膜として地球温暖化の抑制に役立つ可能性がある。
このように、一般式（１）から（４）で示される重合性官能基としてビニル基とアルコキシシリル基を同一分子内に有するイオン液体も二酸化炭素の吸着に使用できる。さらに、有機−無機ハイブリッド高分子イオン性化合物はイオン液体のみで構成されているため、膜としてのイオン液体含量が高くなっており、高効率な二酸化炭素分離膜を作製できる。
【００５０】
電気二重層キャパシタは分極性電極とイオン導電性電解液との界面に形成される蓄電デバイスであるが、イオン液体を電気二重層キャパシタの電解液として使用できることが知られている。また、電気二重層キャパシタにおけるイミダゾリウム系イオン液体を使用する上での問題点は電気化学的安定性にある。一般式（１）から（４）を原料とする有機−無機ハイブリッド高分子イオン性化合物を溶解させた電解液は有機−無機ハイブリッド高分子の特徴である高い安定性により、従来のイミダゾリウム系イオン液体にあった電気化学的な不安定性を解決できる。
【００５１】
一般式（１）から（４）で示される重合性官能基としてビニル基とアルコキシシリル基を同一分子内に有するイオン液体は常温で液体であり、揮発性を持たないため、化学反応の反応溶媒として使用することができる。
【実施例】
【００５２】
以下、実施例を挙げて本発明をより具体的に説明するが、本発明は以下の実施例に限定されるものではない。
【００５３】
[合成例１]  １−ビニル−３−（３−トリメトキシシリルプロピル）イミダゾールクロライド（１）の合成
１−ビニルイミダゾール（東京化成工業（株）製）４．９８gと３−クロロプロピルトリメトキシシラン（シグマアルドリッチジャパン（株）製）２０ｍLを混合し、窒素雰囲気下９０℃で６０時間撹拌した。この反応溶液を室温に戻した後、ジエチルエーテル５０ｍLを加えてエーテル層を分離した。この操作をあと２回繰り返した後、減圧ポンプで減圧乾燥させ、ビニル基とトリメトキシシリル基を同一分子内に有するイオン液体（１）１２．７４ｇを得た。
上記のようにして得たビニル基とアルコキシシリル基を有するイオン液体は下記のようなスペクトルを示した。
1H NMR (CDCl3):d 0.6-0.7(m,
2H, CH2Si), 2.08(qin, 2H, CH2CH2CH2),
3.57(s, 9H, Si(OCH3)3), 4.46(t, 2H, NCH2),
5.39(dd, 1H, CH2=CH-), 6.26(dd, 1H, CH2=CH-),
7.61(dd, 1H, CH2=CH-), 7.93(s, 1H, NCHCHNCH2),
8.49(s, 1H, VyNCHCHN), 10.92(s, 1H, NCHN). 13C NMR (CDCl3):d 4.6(CH2Si),
22.7(CH2CH2CH2), 49.3(OCH3),
50.5(NCH2), 107.9(CH2=CH-), 118.7(NCHCHN),
121.6(NCHCHN), 127.0(CH2=CH-), 134.2(NCHN).
FT-IR(neat): 1651(dvinyl), 1072(SiOCH3).
【００５４】
[合成例２]  １−ビニル−３−（３−トリメトキシシリルプロピル）イミダゾールテトラフルオロボレート（３）の合成
合成例１で合成したビニル基とアルコキシシリル基を同一分子内に有するイオン液体（１）１０．０６gとテトラフルオロホウ素ナトリウム（ナカライテスク（株）製）３．８７ｇにアセトニトリル２００ｍLを加えて、懸濁液を窒素雰囲気下室温で５日間撹拌した。白色析出物をセライトでろ過した後、アセトニトリルを減圧留去した。得られた油状生成物を塩化メチレン４０ｍLで抽出し、活性炭処理を行った。塩化メチレンを減圧留去して、塩素アニオンがテトラフルオロホウ素アニオンに変換されたビニル基とトリメトキシシリル基を同一分子内に有するイオン液体（３）９．１７ｇを得た。
上記のようにして得たテトラフルオロホウ素アニオンを有するイオン液体は下記のようなスペクトルを示した。
1H NMR (CDCl3):d 0.6-0.7(m, 2H, CH2Si), 2.01(qin, 2H, CH2CH2CH2),
3.56(s, 9H, Si(OCH3)3), 4.28(t, 2H, NCH2), 5.40(dd,
1H, CH2=CH-), 5.88(dd, 1H, CH2=CH-), 7.16(dd,
1H, CH2=CH-), 7.57(s, 1H, NCHCHNCH2),
7.81(s, 1H, VyNCHCHN), 9.03(s, 1H, NCHN). 13C NMR (CDCl3):d 5.4(CH2Si),
23.4(CH2CH2CH2), 50.2(OCH3),
53.4(NCH2), 109.2(CH2=CH-), 119.2(NCHCHN),
122.7(NCHCHN), 127.7(CH2=CH-), 133.7(NCHN).
FT-IR(neat): 1656(dvinyl), 1030(SiOCH3).
【００５５】
[１] 有機−無機ハイブリッド高分子イオン性化合物
[実施例１]
合成例２で合成したビニル基とアルコキシシリル基を同一分子内に有するイオン液体（３）１．２０ｇにジメチルホルムアミド（ナカライテスク（株）製）１．９５ｇを加えた後、１重量パーセントに調製した２，２'−アゾビスイソブチロニトリルのジメチルホルムアミド溶液２．４２ｇを加えた。反応溶液をポリエチレン容器に流し込み８０℃で乾燥させると、高分子イオン性化合物の硬いフィルムが得られた。
【００５６】
[実施例２]
合成例２で合成したビニル基とアルコキシシリル基を同一分子内に有するイオン液体（３）１．１７ｇにアセトニトリル３．０７ｇを加えた後、０．１M 水酸化ナトリウム水溶液１．２４ｇを加えて、室温で３時間撹拌した。その後７０℃でさらに３時間撹拌した後、室温に戻した。溶媒を減圧留去し、高分子イオン性化合物を得た。得られた高分子イオン性化合物をジメチルホルムアミド4mLに溶解させた後、ポリエチレン容器に流し込み８０℃で乾燥させると、高分子イオン性化合物の柔軟なフィルムが得られた。
上記のようにして得た高分子イオン性化合物は下記のようなスペクトルを示した。
1H NMR (DMSO-d6):d 0.3-0.8(bs, 2H, CH2Si), 1.5-1.9(bs, 2H, CH2CH2CH2),
3.9-4.3(bs, 2H, NCH2), 5.46(d, 1H, CH2=CH-), 5.94(d,
1H, CH2=CH-), 7.25(dd, 1H, CH2=CH-), 7.77(m,
1H, NCHCHNCH2), 8.17(s, 1H, VyNCHCHN), 9.27(m, 1H,
NCHN). FT-IR(neat): 1654(dvinyl), 1018(Si-O-Si).
【００５７】
[実施例３]
合成例２で合成したビニル基とアルコキシシリル基を同一分子内に有するイオン液体（３）１．０４ｇにアセトニトリル３．０６ｇを加えた後、パラトルエンスルホン酸一水和物（ナカライテスク（株）製）３０．７ｍｇを水１．０８ｇに溶解させた水溶液を加えて、室温で３時間撹拌した。その後７０℃でさらに３時間撹拌した後、室温に戻した。溶媒を減圧留去し、高分子イオン性化合物を得た。得られた高分子イオン性化合物をジメチルホルムアミド4mLに溶解させた後、ポリエチレン容器に流し込み８０℃で乾燥させると、高分子イオン性化合物の柔軟なフィルムが得られた。このようにして酸加水分解して得た高分子イオン性化合物の膜は粘着性を有するため、粘着性および接着性を必要とする帯電防止剤に利用できる。
上記のようにして得た高分子イオン性化合物は下記のようなスペクトルを示した。
1H NMR (DMSO-d6):d 0.2-1.1(bs, 2H, CH2Si), 1.5-2.2(bs, 2H, CH2CH2CH2),
3.1-3.9(bs, 0.7H, Si(OCH3)3), 3.9-4.5(bs, 2H, NCH2),
5.45(d, 1H, CH2=CH-), 5.93(d, 1H, CH2=CH-),
7.25(m, 1H, CH2=CH-), 7.78(s, 1H, NCHCHNCH2),
8.16(s, 1H, VyNCHCHN), 9.32(m, 1H, NCHN). FT-IR(neat): 1656(dvinyl), 1028(Si-O-Si).
【００５８】
[実施例４]
合成例２で合成したビニル基とアルコキシシリル基を同一分子内に有するイオン液体（３）１．０４ｇにアセトニトリル３．０１ｇを加えた後、０．１M 水酸化ナトリウム水溶液１．００ｇを加えて、７０℃で３時間撹拌した後、室温に戻した。溶媒を減圧留去し、アルコキシシリル基が加水分解縮合した高分子イオン性化合物を得た。得られた高分子イオン性化合物をジメチルホルムアミド２ｇに溶解させた後、１重量パーセントに調製した２，２'−アゾビスイソブチロニトリルのジメチルホルムアミド溶液２．０１ｇを加えた。この溶液をポリエチレン容器に流し込み８０℃で乾燥させると、ビニル基がラジカル重合した高分子イオン性化合物の硬いフィルムが得られた。
【００５９】
[２] 有機−無機ハイブリッド高分子イオン性化合物とその他の化合物との複合化
[実施例５]
合成例２で合成したビニル基とアルコキシシリル基を同一分子内に有するイオン液体（３）１．１３ｇとカーボンナノチューブ０．０４ｇを乳鉢で捏ねてペースト状にした後、水酸化ナトリウム（ナカライテスク（株）製）６．３ｍｇを水０．２０gに溶解させた水溶液を加えた。さらにペーストを捏ね、シリコンシートの上に塗布し８０℃で乾燥させた。得られたカーボンナノチューブ高分子イオン性化合物複合体の面積抵抗は１．７６×１０２Ω/ｃｍ２であり、導電性が付与された複合材料として利用可能である。
[実施例６]
合成例２で合成したビニル基とアルコキシシリル基を同一分子内に有するイオン液体（３）１．１９ｇとカーボンナノチューブ０．０４ｇを乳鉢で捏ねてペースト状にした後、１０重量パーセントに調製した２，２'−アゾビスイソブチロニトリルのジメチルホルムアミド溶液０．２５ｇを加えた。さらにペーストを捏ね、不織布の上に塗布し８０℃で乾燥させた。得られたカーボンナノチューブ高分子イオン性化合物複合体の面積抵抗は１．２３×１０２Ω/ｃｍ２であり、導電性が付与された複合材料として利用可能である。
[実施例７]
合成例２で合成したビニル基とアルコキシシリル基を同一分子内に有するイオン液体（３）１．１２ｇと酸化亜鉛（住友大阪セメント（株））０．０７ｇを乳鉢で捏ねてペースト状にした後、水酸化ナトリウム（ナカライテスク（株）製）６．０ｍｇを水０．３２gに溶解させた水溶液を加えた。さらにペーストを捏ね、ジメチルホルムアミド４．０１ｇを加えた。この懸濁液をナスフラスコに入れ、７０℃に加熱した後ポリエチレン容器に流し込み８０℃で乾燥させると、酸化亜鉛高分子イオン性化合物複合体の膜が得られた。酸化亜鉛は紫外線反射機能を有するため、酸化亜鉛を含む高分子イオン性化合物複合体の膜は紫外線反射用の材料として用いることができる。
[実施例８]
合成例２で合成したビニル基とアルコキシシリル基を同一分子内に有するイオン液体（３）１．１９ｇにジメチルホルムアミド２．００ｇを加えた。この溶液に７０％チタニウムイソプロポキシド含有２−プロパノール溶液（シグマアルドリッチジャパン（株）製）０．１０ｇを加えて撹拌した後、ポリエチレン容器に流し込み８０℃で乾燥させると、ジルコニウム２ｗ％含有高分子イオン性化合物複合体のより強い膜が得られた。ジルコニウムは屈折率が高い化合物であるため、ジルコニウム２ｗ％含有高分子イオン性化合物複合体の膜は高屈折率材料として用いることができる。
【００６０】
合成例に示されるように、重合性官能基としてビニル基と、アルコキシシリル基を同一分子内に有する本発明のイオン液体は、これまでに知られていないイオン性化合物である。また、実施例に示されるようにアルコキシシリル基を加水分解縮合することができ、有機―無機ハイブリッド高分子にイオン液体の高イオン伝導性、耐熱安定性並びに難燃性が付与できる。ビニル基とアルコキシシリル基を同一分子内に有するイオン液体のアルコキシシリル基を加水分解縮合した後、ビニル基をラジカル重合できるため、本発明の有機−無機ハイブリッド高分子イオン性化合物はグラフト化のモノマーやマクロモノマーとして利用できる。
【００６１】
実施例およびそのＮＭＲデータに示されるようにアルコキシル基の加水分解縮合において、アルカリ加水分解縮合して得た高分子イオン性化合物は完全に加水分解されており、酸加水分解して得た高分子イオン性化合物は９２％のメトキシ基が加水分解されている。また、加水分解縮合した後の高分子イオン性化合物がジメチルホルムアミドに可溶であることから、生成したシラノールの縮合は完全に進んでいない。
従って、本発明のイオン液体のアルコキシシリル基を縮合させて高分子イオン性化合物を合成するに際に加水分解縮合を一度途中で止め、中間体として単離し、再度可溶化して完全に縮合させて製膜することができる。本発明における前記中間体をいろいろな用途に対応した中間体として目的物に塗布することもでき、塗布する際に、施工者は前記中間体を製造元から仕入れ、現場で溶かして塗るだけでいろいろな用途に対応した膜を製膜できるという簡便さを教授することができ、産業上においても大変利用価値の高いものである。
【産業上の利用可能性】
【００６２】
本発明の異なる２種類の重合性官能基を有するイオン液体は有機−無機ハイブリッド高分子イオン性化合物を提供することができ、それらの用途としては、例えば、ナノ粒子の分散剤、ポリマーコンポジット、発光材料および発光式センサーのマトリックス、イオン伝導電解質膜、磁性流体および磁性体、帯電防止膜、アクチュエーター、難溶性生体由来材料の可溶化媒体、含窒素複素環式カルベン錯体の配位子、二酸化炭素選択的吸着膜、電気二重層キャパシタ、並びに化学反応溶媒としての用途が挙げられる。また、アルコキシシリル基のみを加水分解縮合させ、ビニル基を未反応のまま残した高分子イオン性化合物はグラフト化反応のモノマーやマクロモノマーとして利用できる。